FUNCTIONAL COATED ARTICLES, METHOD OF THEIR PRODUCTION, AND APPLICATION THEREOFThe present invention provides a functional coated product having excellent adhesion properties of a coating to a substrate, hardly causing the deterioration of the substrate and the coating due to a photocatalyst, hardly having dirt because the smoothness of the surface coating is high, and having high photocatalytic action; a method for producing the same and the use thereof. The coated product of the present invention has the first coating layer comprising a cured coating made of an acryl-modified silicone resin coating material, which is formed on the surface of the substrate, and the second coating layer comprising a cured coating made of a functional coating material containing the photocatalyst, which is formed on the surface of the first coating layer. When producing such a coated product, the acryl-modified silicone resin coating material is applied to the surface of the substrate as the first coating layer and it is semi-cured. After that, a photocatalyst-containing functional coating material is applied to the surface of this first coating layer in a semi-cured condition and then both of the coating layers are cured. Thereby, a coated product having a higher effect can be obtained. A functional coated product having a first coating layer formed of a cured coating of an acryl-modified silicone resin coating material comprising the following components (A), (B), (C) and (D), and a second coating layer formed of a cured coating of a functional coating material comprising the following components (E) and (F), on surface of a substrate; Component (A): a silica-dispersed organosilane oligomer solution obtained by partially hydrolyzing a hydrolytic organosilane represented by the general formula         R1mSiX4-m     (I) (wherein R1 indicates a substituted or nonsubstituted monovalent hydrocarbon group having 1 to 8 carbon atoms, which may be the same or different, m indicates an integer of 0 to 3, and X indicates a hydrolytic group) in colloidal silica dispersed in an organic solvent, water or a mixed solvent of them, under the condition that 0.001 to 0.5 mol of water is used based on 1 mol equivalent of the above-mentioned hydrolytic group (X); Component (B): a polyorganosiloxane represented by the average compositional formula         R2aSi(OH)bO(4-a-b)/2     (II) (wherein R2 indicates a substituted or nonsubstituted monovalent hydrocarbon group having 1 to 8 carbon atoms, which may be the same or different, a and b separately satisfy the following condition: 0.2 ≤ a ≤ 2, 0.0001 ≤ b ≤ 3, a + b < 4), which contains a silanol group in the molecule structure and has an average molecular weight (in terms of polystyrene) of 700 to 20,000); Component (C): a curing catalyst; Component (D): an acrylic resin of copolymer of first methacrylate represented by the general formula (III)         CH2 = CR3 (COOR4)     (III) in which R3 is a hydrogen atom and/or a methyl group, and R 4 is a substituted or nonsubstituted hydrocarbon group having 1 to 9 carbon atoms, the second methacrylate of the general formula (III) in which R3 is a hydrogen atom and/or a methyl group, and R 4 is at least one group selected from the group consisting of an epoxy group, a glycidyl group, and a hydrocarbon group containing at least either of the above, and the third methacrylate of the general formula (III)in which R3 is a hydrogen atom and/or a methyl group, and R4 is a hydrocarbon group containing an alkoxy silyl group and/or a halogenated silyl group, and said acrylic resin having an average molecular weight (in terms of polystyrene) of 1,000 to 50,000; Component (E): an organosiloxane comprising a hydrolyzed polycondensate of; 5 to 30,000 parts by weight of a silica compound represented by the general formula:         Si(OR5)4 and/or colloidal silica, 100 parts by weight of a silica compound represented by the general formula:         R6Si(OR5)3 and 0 to 60 parts by weight of a silica compound represented by the general formula         R6Si(OR5)2 (wherein R5 and R6 indicate a monovalent hydrocarbon group) and said weight-average molecular weight being adjusted to 800 or more in terms of polystyrene; and Component (F): a photocatalyst.
기능성 도장품과 그 제조방법 및 용도본 발명은 기재에 대한 도막의 접착성이 우수하며, 광촉매로 인한 기재와 도막의 열화(劣化)를 일으키기가 어렵고, 표면도막이 극히 평활하기 때문에 오염물이 부착하기 어려우며, 광촉매 작용을 가진 기능성 도장품 및 그 제조방법과 용도를 제공한다. 본 발명의 도장품은 기재표면에 형성되는 아크릴 개질 실리콘 수지 도장재로 된 경화도막을 가진 제1도장층과, 상기 제1도장층의 표면에 형성되며 광촉매를 함유하는 기능성 도장재로 된 경화도막을 가진 제2도장층을 가진다. 이러한 도장품을 제조할 경우, 아크릴 개질 실리콘 수지 도장재를 제1도장층으로 하여 기재의 표면에 도포하여 반경화한다. 이어서, 반경화 상태의 제1도장층의 표면에 광촉매 함유 기능성 도장재를 도포한 다음, 이들 두가지 도장층을 경화함으로써 효과가 높은 도장품을 얻을 수 있다.아래의 성분 (A), (B), (C) 및 (D)를 함유하는 아크릴 개질 실리콘 수지 도장재의 경화도막으로 형성된 제1도장층과, 아래의 성분 (E) 및 (F)를 함유하는 기능성 도장재의 경화도막으로 형성된 제2도장층을 기재의 표면에 가진 기능성 도장품; 성분 (A): 아래의 일반 구조식 (I) R1mSiX4-m ------ (I) (위의 식에서 R1은 탄소 원자수 1∼8의 치환 또는 비치환의 1가 탄화수소기로서 동일하거나 상이해도 좋고, m은 0∼3의 정수이며, X는 가수분해성기를 나타냄)로 나타내어지는 가수 분해성 오르가노실란을 상기한 가수분해성기(X) 1 몰 당량에 대해 물을 0.001∼0.5 몰 사용하는 조건하에서 유기용매중에 분산시킨 콜로이드질 실리카, 물 또는 이들의 혼합용매중에서 부분 가수분해하여 얻어지는 실리카 분산 오르가노실란 올리고머 용액; 성분 (B): 아래의 평균 조성식 (II)로 나타내어지고 분자구조중에 실라놀기를 가지며 평균 분자량 (폴리스티렌으로 환산)이 700∼20,000인 폴리오르가노실록산: R2aSi(OH)bO(4-a-b)/2 ------ (II) (위의 식에서 R2는 탄소 원자수 1∼8의 치환 또는 비치환의 1가 탄화 수소기로서 동일하거나 상이해도 좋고, a 및 b는 각각 0.2≤a≤2, 0.0001≤b≤3, a+b＜4인 조건을 만족함); 성분 (C): 경화 촉매; 성분 (D): 아래의 일반식 (III)으로 나타내어지는 제1메타크릴레이트와, CH2 = CR3(COOR4) ------ (III) (위에서 R3은 수소원자 및/또는 메틸기이고, R4가 탄소원자수 1∼9의 치환 또는 비치환의 탄화수소기임), 위의 일반식 (III)에 있어서 R3이 수소원자 및/또는 메틸기이고, R4가 에폭시기, 글리시딜기, 및 이들 기중의 하나 이상을 가진 탄화수소기로 된 군으로부터 선택되는 적어도 하나의 기인 제2메타크릴레이트와, 위의 일반식 (III)에 있어서 R3이 수소원자 및/또는 메틸기이고, R4가 알콕시 실릴기 및/또는 할로겐화 실릴기를 함유한 탄화수소기인 제3메타크릴레이트로 된 평균 분자량 (폴리스티렌으로 환산) 1,000∼50,000의 아크릴 공중합체 수지; 성분 (E): 아래의 가수분해된 중축합물을 함유하며, 상기 중량 평균 분자량이 폴리스티렌으로 환산하여 800 이상으로 조정된 오르가노실록산: 일반식 Si(OR5)4로 나타내어지는 실리카 화합물 및/또는 콜로이드질 실리카 5∼30,000 중량부, 일반식 R6Si(OR5)3으로 나타내어지는 실리카 화합물 100 중량부, 일반식 R6Si(OR5)2로 나타내어지는 실리카 화합물 0∼60 중량부 (위의 식에서 R5 및 R6는 1가 탄화수소기를 나타냄); 및 성분 (F): 광촉매.